(57)【要約】【課題】良好な発色性と各種堅牢性とを兼備するインクジェット捺染用インク組成物、その製造方法、それを用いるインクジェット捺染方法、及びその方法によって得られる捺染布帛を提供する。【解決手段】インクジェット捺染用インク組成物は、Ｃ．Ｉ．アシッドレッド１３１を含む。製造方法は、（１）尿素系化合物、（２）含窒素有機溶媒又は含イオウ有機溶媒、及び（３）多価アルコールを含む混合液にＣ．Ｉ．アシッドレッド１３１を溶解し、得られた溶液に他の配合成分を添加することを含む。インクジェット捺染方法は、前記インクジェット捺染用インク組成物を用いて実施し、捺染布帛は、前記捺染方法によって得る。【選択図】なし【特許請求の範囲】
【請求項１】
Ｃ．Ｉ．アシッドレッド１３１を含むことを特徴とする、インクジェット捺染用インク組成物。
【請求項２】
更に、（１）尿素系化合物、（２）含窒素有機溶媒又は含イオウ有機溶媒、及び（３）多価アルコールを含む、請求項１に記載のインク組成物。
【請求項３】
ｐＨが１０以下である、請求項１又は２に記載のインク組成物。
【請求項４】
更に、有機アミン化合物を含む請求項１〜３のいずれか一項に記載のインク組成物。
【請求項５】
請求項１〜４のいずれか一項に記載のインク組成物を用いることを特徴とする、インクジェット捺染方法。
【請求項６】
請求項５に記載のインクジェット捺染方法によって捺染された布帛。
【請求項７】
（１）尿素系化合物、（２）含窒素有機溶媒又は含イオウ有機溶媒、及び（３）多価アルコールを含む混合液にＣ．Ｉ．アシッドレッド１３１を溶解し、得られた溶液に他の配合成分を添加することを特徴とする、インクジェット捺染用インク組成物の製造方法。
【発明の詳細な説明】
【技術分野】
【０００１】
本発明は、インクジェット捺染用インク組成物に関する。本発明によれば、良好な発色性と良好な堅牢性とを兼備した捺染布帛を得ることができる。
【背景技術】
【０００２】
インクジェット印刷は、インクの小滴を飛翔させ、紙やトランスペアレンシーフィルム等の記録媒体に付着させる方法である。この方法は、比較的安価な装置で、高解像度及び高品位な画像を高速で印刷することができる。
【０００３】
このインクジェット印刷方法を捺染に適用したインクジェット捺染方法は、予め前処理された各種の布帛にインクの小滴を吐出させて飛翔させ、インクを付着させるため、階調性及び多色表現性等に優れた種々の画像を布帛上に容易に形成することができる。また、インクジェット捺染では、従来の印捺工程で発生する余剰のインクが殆ど発生しないので、環境保全にも有効である。
【０００４】
インクジェット捺染で重要な基本的条件は、インクをプリンタヘッドから吐出させるインクジェット方式に適した低粘性に調整すること、インクが布帛の前処理剤と好ましいマッチング特性を示して良好な画像を実現すること、インク乾燥時間を比較的早くして、例えば印捺後に布帛を巻き取る際に裏移りさせないこと、更にインクが長期間の保存に耐えるものであることなどを挙げることができる。
【０００５】
特に、絹や羊毛等の動物性繊維系あるいはポリアミド繊維系の布帛に対するインクジェット捺染用インクとして、酸性染料を用いるインクが、従来から種々提案されている（例えば、特許文献１〜３参照）。
【０００６】
【特許文献１】特開２００４−２９２５２２号公報
【特許文献２】特開平８−２５９８３２号公報
【特許文献３】特表２００２−５２０４９８号公報
【発明の開示】
【発明が解決しようとする課題】
【０００７】
インクジェット捺染においては、布帛上での色再現性を確保するために、紙などの記録媒体に印刷を行う一般的なインクジェット用インクと比較すると、染料濃度を高濃度にする必要がある。しかしながら、染料濃度を高濃度にするために、水溶解性が比較的良好な酸性染料を用いると、満足な湿潤堅牢性を得ることが困難になる。一方、布帛上で十分な湿潤堅牢性を示す酸性染料は、一般的に良好な発色性を有することが少なく、良好な発色性と良好な湿潤堅牢性とを兼備した酸性染料を見出すのは極めて困難である。
本発明者は、良好な発色性と良好な湿潤堅牢性とを兼備した酸性染料を見出すために鋭意研究を重ねていたところ、Ｃ．Ｉ．アシッドレッド１３１を用いると、良好な発色性と良好な湿潤堅牢性とを兼備したインクジェット用インクを得ることができることを見出した。また、Ｃ．Ｉ．アシッドレッド１３１を用いると、湿潤堅牢性が優れているだけでなく、その他の種々の堅牢性も同時に優れていることを見出した。
本発明は、こうした知見に基づくものである。
【課題を解決するための手段】
【０００８】
従って、本発明は、Ｃ．Ｉ．アシッドレッド１３１を含むことを特徴とする、インクジェット捺染用インク組成物に関する。
【０００９】
本発明のインクジェット捺染用インク組成物の好ましい態様においては、更に、（１）尿素系化合物、（２）含窒素有機溶媒又は含イオウ有機溶媒、及び（３）多価アルコールを含む。
本発明のインクジェット捺染用インク組成物の別の好ましい態様においては、ｐＨが１０以下である。
本発明のインクジェット捺染用インク組成物の更に別の好ましい態様においては、更に、有機アミンを含む。
【００１０】
また、本発明は、前記の本発明によるインク組成物を用いることを特徴とする、インクジェット捺染方法にも関する。
更に、本発明は、前記の本発明によるインクジェット捺染方法によって捺染された布帛にも関する。
【００１１】
更にまた、本発明は、（１）尿素系化合物、（２）含窒素有機溶媒又は含イオウ有機溶媒、及び（３）多価アルコールを含む混合液にＣ．Ｉ．アシッドレッド１３１を溶解し、得られた溶液に他の配合成分を添加することを特徴とする、インクジェット捺染用インク組成物の製造方法にも関する。
【発明の効果】
【００１２】
本発明のインクジェット捺染用インク組成物によれば、良好な発色性と良好な堅牢性とを同時に得ることができる。
本発明のインクジェット捺染用インク組成物は、種々の繊維製品の捺染に適用可能であることは勿論のこと、水着のように高度のファッション性や広範な高堅牢性を求められる製品に対しても充分に適用可能である。例えば、水着においては、高度のファッション性が求められるため、優れた発色性を有することが必要であるだけでなく、各種の堅牢性が必要である。本発明のインクジェット捺染用インク組成物は、後述する実施例において具体的データで示すとおり、例えば、耐光堅牢性、洗濯堅牢性、ドライクリーニング堅牢性、汗堅牢性、水堅牢性、摩擦堅牢性、ホットプレッシング堅牢性、及び塩素処理水堅牢性に優れており、高度の堅牢性を求められる製品に対しても充分に適用可能である。
【発明を実施するための最良の形態】
【００１３】
〔インクジェット捺染用インク組成物〕
（１）染料
本発明のインクジェット捺染用インク組成物においては、酸性染料としてＣ．Ｉ．アシッドレッド１３１を含む。前記酸性染料の含有量は特に限定されるものではないが、インク組成物の全重量に対して、好ましくは２〜８重量％、より好ましくは４〜６重量％である。前記酸性染料の含有量を２重量％以上とすることにより充分な印捺濃度を得ることができ、８重量％以下とすることによりインクジェット用インク組成物に求められる吐出安定性を良好に維持することができ、特に高温下での吐出不良を防止することができる。
【００１４】
（２）尿素系化合物
本発明のインク組成物は、尿素系化合物を含有することが好ましい。尿素系化合物としては、例えば、尿素、ジメチル尿素、モノメチルチオ尿素、チオ尿素、又はジメチルチオ尿素等のアルキル尿素、あるいはアルキルチオ尿素を挙げることができる。本発明のインク組成物が尿素系化合物を含有すると、前記酸性染料の溶解度を向上させることができる。尿素系化合物の含有量は特に限定されるものではないが、インク組成物の全重量に対して、好ましくは１〜１０重量％、より好ましくは２〜７重量％である。尿素系化合物の含有量を１重量％以上とすることにより充分な溶解度向上効果を得ることができ、１０重量％以下とすることにより印捺滲みを防止することができる。
【００１５】
（３）含窒素有機溶媒又は含イオウ有機溶媒
本発明のインク組成物は、含窒素有機溶媒及び／又は含イオウ有機溶媒を含有することが好ましい。含窒素有機溶媒としては、例えば、２−ピロリドン、Ｎ−メチル−２−ピロリドン、１，３−ジメチルイミダゾリジノン、又はジメチルホルムアミドを挙げることができる。含イオウ有機溶媒としては、例えば、ジメチルスルホキシド又はチオグリコールを挙げることができる。これらの含窒素有機溶媒又は含イオウ有機溶媒を単独で、あるいはそれらの１種又はそれ以上を適宜組み合わせて用いることができる。含窒素有機溶媒及び／又は含イオウ有機溶媒の含有量は特に限定されるものではないが、インク組成物の全重量に対して、好ましくは３〜２０重量％、より好ましくは５〜２０重量％である。含窒素有機溶媒及び／又は含イオウ有機溶媒の含有量を３重量％以上とすることにより充分な溶解度向上効果を得ることができ、２０重量％以下とすることにより、インクジェット捺染機を構成するゴム部材の破損原因を排除することができる。
【００１６】
（４）多価アルコール
本発明のインク組成物は、多価アルコールを含有することが好ましい。多価アルコールとしては、例えば、常圧における沸点が１５０℃以上の多価アルコールを用いることが好ましく、エチレングリコール、ジエチレングリコール、トリエチレングリコール、プロピレングリコール、ジプロピレングリコール、トリプロピレングリコール、分子量２０００以下のポリエチレングリコール、１，３−プロピレングリコール、イソプロピレングリコール、イソブチレングリコール、１，４−ブタンジオール、１，３−ブタンジオール、１，２−ペンタンジオール、１，５−ペンタンジオール、１，２−ヘキサンジオール、１，６−ヘキサンジオール、１，２，６−ヘキサントリオール、１，８−オクタンジオール、１，２−オクタンジオール、メソエリスリトール、ペンタエリスリトール、チオグリコールなどを挙げることができる。多価アルコールの中では、二価のアルコールが好ましい。多価アルコールの含有量は特に限定されるものではないが、インク組成物の全重量に対して、好ましくは１〜４０重量％、より好ましくは３〜２０重量％である。
【００１７】
（５）ｐＨ調整剤
本発明のインク組成物は、ｐＨ調整剤によってｐＨをアルカリ域に調整することが望ましい。特に、有機アミンで調整することが望ましい。有機アミンであれば特に制限はないが、比較的蒸気圧の低いアルカノールアミン、特にトリエタノールアミンが好ましい。
【００１８】
（６）水
本発明のインク組成物において、水としては任意の水を用いることができるが、純水を用いるのが好ましい。純水は、イオン交換、又は蒸留等で容易に製造することができる。また、純水を更に紫外線等で滅菌処理するのが更に好ましい。
【００１９】
（７）その他の添加物
本発明のインク組成物は、インクの吐出安定性（特には、ピエゾヘッドでの吐出安定性）を向上させる目的で、アルキレングリコールモノアルキルエーテル（例えば、トリエチレングリコールモノ−ｎ−ブチルエーテル）、及び／又は界面活性剤（例えば、アセチレングリコール系界面活性剤）を含有することができる。
【００２０】
また、本発明のインクジェット捺染用インク組成物は、前記成分に加えて、防腐剤を含有することが好ましい。好ましい防腐剤としては、例えば、プロキセルＣＲＬ、プロキセルＢＤＮ、プロキセルＧＸＬ、プロキセルＸＬ−２、プロキセルＩＢ、又はプロキセルＴＮなどを挙げることができる。
【００２１】
更に、本発明のインクジェット捺染用インク組成物は、キレート剤（金属封鎖剤）を含有することができる。キレート剤は、インク中の金属をトラップし、インクの信頼性を向上すると共に、布帛上の重金属をトラップし、染め斑防止に有効である。キレート剤としては、エチレンジアミン四酢酸塩、ニトリロトリ酢酸塩、ヘキサメタリン酸塩、ピロリン酸塩、又はメタリン酸塩等が好適である。また、ＢＡＳＦ社から市販されているＴＲＩＬＯＮ  ＴＡ、ＤＥＫＯＬ  ＳＮ、Ｂｅｎｋｉｅｓｅｄ社から市販されているＣａｌｇｏｎ  Ｔは生分解性に優れており環境面で好適である。
【００２２】
更に、本発明のインク組成物は、前記構成成分を適宜選択して含有するが、粘度が２０℃で８．０ｍ・Ｐａ・ｓ以下、好ましくは１．５〜６．０ｍ・Ｐａ・ｓとすることが好ましい。８．０ｍ・Ｐａ・ｓ以下であれば通常の環境温度で何ら支障なくインク吐出が可能である。２０℃で８．０ｍ・Ｐａ・ｓを超えるインクは低温領域での吐出安定性が悪くなる。また、本発明のインク組成物は、ｐＨ値が好ましくは１０以下、より好ましくは７〜９である。ｐＨ値を１０以下及び３以上とすることによって、良好な溶解性を得ることができる。
【００２３】
［インク組成物の製造方法］
本発明によるインクジェット捺染用インク組成物は、通常の方法によって製造することができる。
例えば、全配合成分を同時に混合し、加熱下で攪拌して前記酸性染料Ｃ．Ｉ．アシッドレッド１３１を溶解させ、常温に冷却することによって本発明のインク組成物を製造することができる。加熱温度は、前記酸性染料を溶解させる温度以上であれば特に限定されず、例えば、約４０℃以上である。常温に冷却した際に前記酸性染料の結晶が析出する場合は、最初に配合する前記酸性染料の使用量を減少させ、常温に冷却した際に前記酸性染料の結晶が析出しないように調整する。
【００２４】
あるいは、本発明のインク組成物は、（ａ）尿素系化合物、（ｂ）含窒素有機溶媒又は含イオウ有機溶媒、及び（ｃ）多価アルコールを含む混合液にＣ．Ｉ．アシッドレッド１３１を溶解させ、得られた溶液に他の配合成分を添加する方法によって常温下で製造することができる。この方法により、全配合成分を同時に混合して加熱する方法によって溶解可能な量の前記酸性染料を、加熱することなく、溶解させることができる。
【００２５】
［インクジェット捺染方法］
本発明によるインクジェット捺染用インク組成物を用いて、通常のインクジェット捺染を実施することができる。このインクジェット捺染方法は、本発明の前記インク組成物を用いて、予め前処理を施した布帛に、吐出させたインク組成物を付着させる工程、定着する工程、及び洗浄する工程により主に構成される。それぞれの工程には、公知の方法及び操作を使用することができる。以下、各工程の具体的な態様を例示する。
【００２６】
（布帛の前処理）
本発明のインク組成物を用いるインクジェット捺染方法は、予め前処理を施した布帛、例えば、動物性繊維、又はアミド系繊維のいずれか一つから構成される布帛、あるいはそれらの２種以上の繊維の混紡からなる布帛に、インクジェット捺染を行うことが好ましい。
【００２７】
布帛の前処理には、公知の前処理剤を用いることができ、前処理剤は、一般に、糊剤、ｐＨ調整剤、及びヒドロトロピー剤を含み、更に場合によりシリカを含むことができる。
糊剤としては、例えば、グアー、ローカストビーン等の天然ガム類、澱粉類、アルギン酸ソーダ、ふのり等の海草類、ペクチン酸等の植物皮類、メチル繊維素、エチル繊維素、ヒドロキシエチルセルロース、カルボキシメチルセルロース等の繊維素誘導体、焙焼澱粉、アルファ澱粉、カルボキシメチル澱粉、カルボキシエチル澱粉、ヒドロキシエチル澱粉等の加工澱粉、シラツガム系、ローストビーンガム系等の加工天然ガム、アルギン誘導体、あるいは、ポリビニールアルコール、ポリアクリル酸エステル等の合成糊、エマルジョン等が用いられる。
【００２８】
また、ｐＨ調整剤としては、酸アンモニウム塩、例えば、硫酸アンモニウム、酒石酸アンモニウムが望ましい。更に、ヒドロトロピー剤としては、尿素、ジメチル尿素、チオ尿素、モノメチルチオ尿素、又はジメチルチオ尿素等のアルキル尿素を挙げることができる。
【００２９】
（後処理）
後処理は、例えば、公知のスチーマー（マチス社製；スチーマーＤＨｅ型）を用いて定着操作を行うことができる。具体的には、例えば、温度１０２℃の高加湿条件下で３０分間スチーミング処理を行う。
【００３０】
その後、洗浄操作を行う。具体的には、布帛を水道水で揉み洗いした後に、５０℃程度の温水中に、ノニオン性ソーピング剤を添加し、時々撹拌しながら１５分間程度浸ける。浴比（印捺布重量／浴重量）は１／５０であることが好ましい。更に洗浄液中に水道水を入れながら手揉み洗いをする。十分に水洗した後に布を乾燥させ、アイロンを掛けして印捺布を得ることができる。
【００３１】
（プリンタヘッド）
インクジェット捺染は、サーマル方式、コンテティニュアス方式、又はピエゾ方式などの任意のインクジェット方式に適用することができるが、好適にはピエゾ振動子方式である。
【００３２】
捺染用インクジェットインク組成物をピエゾ振動子型インクジェットプリントヘッドに充填して吐出する際には、このプリントヘッドのノズルプレート表層部分に撥インク処理を施してあることが望ましい。撥インク処理を施すことにより、インクの飛行曲がりが発生しにくくなり、布帛上に再現性の優れた所望の画像を印捺することができる。この飛行曲がり防止効果は、前記の捺染インクにアルキレングリコール−モノ−アルキルエーテルあるいは１，２−ヘキサンジオールを添加することで著しく向上させることができる。
【００３３】
また、撥インク処理は、ノズル孔内面にも施すことが好ましい。内面に施すことにより、インクメニスカス位置が安定し、更に吐出安定性が向上する。また、ノズルプレート表面にインクが出にくくなり、ノズル表面の撥インク性を、より長時間維持することができる。
【００３４】
ノズルプレートには、所望の口径を有する孔を設けることができる。ノズルプレートの構成材料としては、金属、セラミックス、シリコン、硝子、又はプラスチック等を挙げることができ、好ましくはチタン、クロム、鉄、コバルト、ニッケル、銅、亜鉛、錫、又は金等の単一材、若しくはニッケル−リン合金、錫−銅−リン合金、銅−亜鉛合金、又はステンレス鋼等の合金や、ポリカーボネート、ポリサルフォン、アクリルニトリル−ブタジエン−スチレン共重合体、ポリエチレンテレフタレート、ポリサルフォン、又は各種の感光性樹脂で形成されていることが望ましい。
【００３５】
これらの材料表面を撥インク処理する方法は、特に限定されないが、例えば、ニッケルイオンと撥水性高分子樹脂粒子を電荷により分散させた電解液中に浸漬し、電解液を攪拌しながら浸漬されているノズルプレート表面に共析メッキする方法が好ましい。この共析メッキに使用する撥水性高分子樹脂材料としては、ポリテトラフルオロエチレン、ポリパーフルオロアルコキシブタジエン、ポリフルオロビニリデン、ポリフルオロビニル、又はポリジパーフルオロアルキルフマレート等の樹脂を単独に又は混合して用いることが好適である。また、金属材料としては、ニッケルに限定する必要はなく、例えば銅、銀、錫、又は亜鉛等を適宜選択することができる。好ましくは、ニッケル、ニッケル−コバルト合金、又はニッケル−ホウ素合金等のように、表面硬度が大きく、対摩耗性に優れる材料が適している。
【実施例】
【００３６】
以下、実施例によって本発明を具体的に説明するが、これらは本発明の範囲を限定するものではない。
なお、本明細書において、水溶解度の判定は、以下に示す濾紙スポット法によって実施した。ここで濾紙スポット法とは、マイクロシリンジから試験液１滴を濾紙上に滴下させ、濾紙上に形成される展開像を目視によって観察して溶解性を判定するものである。具体的には、濾紙上に濃淡模様（輪染みと称する）が形成されたり、染料結晶が観察された場合は、非溶解（不溶）と判定し、前記のような濃淡模様（輪染み）や染料結晶が観察されず、溶液による均一な円形模様が形成された場合には、溶解と判定する。
【００３７】
＜実施例１及び２並びに比較例１〜３＞
以下の表１に示す組成に基づいて５種のインク組成物を調製した。なお、以下の表１で、「ＴＥＧ−ＢＥ」は、トリエチレングリコールモノ−ｎ−ブチルエーテルであり、「ＰＧ」は、プロピレングリコールであり、「オルフィンＰＤ００２Ｗ」（日信化学工業社）は、アセチレングリコール系界面活性剤である。
【表１】
2007031562.tif 000002
表１の数値の単位はｇ（グラム）である。
【００３８】
（１）実施例１のインク組成物の調製
組成Ａの配合成分（計５０ｇ）をサンプル瓶に入れ、常温（２５℃）下にてマグネティックスターラーで１時間攪拌したところ、酸性染料Ｃ．Ｉ．アシッドレッド１３１が全て溶解していたことを前記濾紙スポット法で確認した。この溶液に、組成Ｂの各配合成分を攪拌しながら添加したところ、染料の析出は起こらなかった（前記濾紙スポット法で確認；以下同様）。
【００３９】
（２）実施例２のインク組成物の調製
組成Ａの配合成分（計５０ｇ）と組成Ｂの配合成分（計５０ｇ）とを一緒に合体させた組成に相当する組成Ｃの配合成分（計１００ｇ）をサンプル瓶に入れ、常温（２５℃）下にてマグネティックスターラーで攪拌したところ、未溶解の染料があった。更に攪拌を１時間続けたが、同様であった。その後、６０℃下で１時間攪拌したところ、染料は完全に溶解した。こうして得られたインク組成物を常温（２５℃）に冷却しても、染料は完全に溶解したままであった。
【００４０】
（３）比較例１〜３のインク組成物の調製
組成Ｄ（比較例１）、組成Ｅ（比較例２）、又組成Ｆ（比較例３）の各配合成分（それぞれ計１００ｇ）をサンプル瓶に入れ、前項（２）〔実施例２〕と同様に、常温（２５℃）下にてマグネティックスターラーで攪拌したところ、いずれの場合も未溶解の染料があった。更に攪拌を１時間続けたが、同様であった。その後、６０℃下で１時間攪拌したが、未溶解の染料が依然として存在した。
【００４１】
＜実施例３＞
前記実施例１で調製したインク組成物（ｐＨ＝６）のｐＨ値を１規定ＮａＯＨによって８．５に調整し、実施例３のインク組成物を調製した。この実施例３のインク組成物において、染料は完全に溶解していた。この実施例３のインク組成物に更に１規定ＮａＯＨを添加してｐＨ値を９．２としたところ、染料が析出してきた。
なお、前記実施例２で調製したインク組成物（ｐＨ＝６）についても、同様に、１規定ＮａＯＨによって８．５に調整したところ、染料は完全に溶解しており、ｐＨ値を９．２としたところ、染料が析出してきた。
【００４２】
＜実施例４＞
前記実施例１で調製したインク組成物（ｐＨ＝６）のｐＨ値をトリエタノールアミンによって９．２に調整し、実施例４のインク組成物を調製した。この実施例４のインク組成物において、染料は完全に溶解していた。
【００４３】
＜物性試験＞
（１）印捺試験
捺染用インクジェットプリンタとしては、改造したインクジェットプリンタ〔ＥＭ９００Ｃ；セイコーエプソン社〕を用いた。前処理剤〔グアガム／硫酸アンモニウム／尿素／水＝２／４／１０／８４〕により、絹製布帛を常法によってパッディングした。なお、グアガムとしては、市販品〔ＮＰ８；（株）三昌〕を用い、ピックアップ率は約７０％とした。パディング処理した布帛に、実施例１で調製したインク組成物をインクジェット記録方法によって印捺し、印捺した布帛を、１０２℃の高加湿条件下で３０分間蒸熱定着し、常法によって洗浄し、乾燥した。こうして得られた印捺物に関して、マクベス分光光度計（光源＝Ｄ５０）を用いて測色し、ＣＩＥ表色系のＬ＊ａ＊ｂ＊を求めた。結果を表２に示す。
【００４４】
【表２】
2007031562.tif 000003
表２の結果は、実施例１で調製したインク組成物は、良好なマゼンタ色を発色したことを示している。
【００４５】
（２）吐出試験
実施例３又は実施例４で調製したインク組成物を、改造したインクジェットプリンタ〔ＥＭ９００Ｃ；セイコーエプソン社〕に充填し、３５℃及び相対湿度２０％の条件下で吐出試験を実施した。普通紙（Ａ４版）１００００枚に吐出させたが、吐出性能に関する問題は全く発生しなかった。同様の吐出試験を、常温（２５℃）又は１０℃の条件下でも実施したところ、吐出性能に関する問題は全く発生しなかった。従って、実施例３又は実施例４で調製したインク組成物は、低温から高温に至るまで良好な吐出性能を示すことが分かった。
【００４６】
（３）環境放置試験
実施例３又は実施例４で調製したインク組成物を、−１０℃又は＋１０℃の条件下で、下記の表３（−１０℃）及び表４（＋１０℃）に示す期間に亘って放置し、染料析出の有無を濾紙スポット法で確認した。
【００４７】
【表３】
2007031562.tif 000004
【００４８】
【表４】
2007031562.tif 000005
【００４９】
−１０℃での放置試験（表３参照）の結果より、実施例４で調製したインク組成物が実施例３で調製したインク組成物より、染料溶解性が高いことが分かった。また、両インク組成物とも、＋１０℃での放置試験（表４参照）では、６ヶ月経過後でも析出が無く、通常のインクジェット使用では問題ないことが分かった。
【００５０】
（４）各種堅牢性試験
捺染用インクジェットプリンタとしては、改造したインクジェットプリンタ〔ＥＭ９００Ｃ；セイコーエプソン社〕を用いた。前処理剤〔グアガム／硫酸アンモニウム／尿素／水＝２／４／１０／８４〕により、絹製布帛を常法によってパッディングした。なお、グアガムとしては、市販品〔ＮＰ８；（株）三昌〕を用い、ピックアップ率は約７０％とした。パディング処理した布帛に、実施例３で調製したインク組成物をインクジェット記録方法によって印捺し、印捺した布帛を、１０２℃の高加湿条件下で３０分間蒸熱定着し、常法によって洗浄し、乾燥した。こうして得られた印捺物に関して、以下の各種堅牢性試験（ａ）〜（ｈ）を実施した。以下の各種堅牢性試験（ａ）〜（ｈ）による評価は、数値が高いほど堅牢性が高いことを意味する。一般的には、３級以上であれば、実用上の問題はないものと考えられている。それぞれの結果を以下の表５に示す。
【００５１】
（ａ）耐光堅牢性
この試験は、「キセノンアーク灯光に対する染色堅牢度試験方法（ＪＩＳ  Ｌ  ０８４３）」のＡ−３法に従って実施した。具体的には、試験片（供試捺染物）を規定の方法に基づいてキセノンアーク灯光に露光し、試験片（供試捺染物）の変退色によって堅牢度を判定した。
【００５２】
（ｂ）洗濯堅牢性
この試験は、「洗濯に対する染色堅牢度試験方法（ＪＩＳ  Ｌ  ０８４４）」のＡ−２号に従って実施した。
【００５３】
（ｃ）ドライクリーニング堅牢性
この試験は、「ドライクリーニングに対する染色堅牢度試験方法（ＪＩＳ  Ｌ  ０８６０）」のＡ法に従って実施した。
【００５４】
（ｄ）汗堅牢性
この試験は、「汗に対する染色堅牢度試験方法（ＪＩＳ  Ｌ  ０８４８）」に従って実施した。具体的には、複合試験片（供試捺染物を添付白布２枚で挟んで作成した試験片）を規定の方法に基づいて人工汗液で処理し、取り出して乾燥した後、試験片（供試捺染物）の変退色と、試験片（供試捺染物）に添付した白布（綿又は絹）の汚染の程度を、それぞれ変退色用グレースケール及び汚染用グレースケールと比較して、その堅牢度を判定した。なお、人工汗液として、酸性人工汗液（ｐＨ５．５）及びアルカリ性人工汗液（ｐＨ８．０）を用いて試験を実施した。
【００５５】
（ｅ）水堅牢性
この試験は、「水に対する染色堅牢度試験方法（ＪＩＳ  Ｌ  ０８４６）」に従って実施した。具体的には、複合試験片（供試捺染物を添付白布２枚で挟んで作成した試験片）を加圧下にて水で処理した後、乾燥し、試験片（供試捺染物）の変退色と、試験片（供試捺染物）に添付した白布（綿又は絹）の汚染の程度を、それぞれ変退色用グレースケール及び汚染用グレースケールと比較して、その堅牢度を判定した。
【００５６】
（ｆ）摩擦堅牢性
この試験は、「摩擦に対する染色堅牢度試験方法（ＪＩＳ  Ｌ  ０８４９）」に従い、摩擦試験機II形（学振形）を用いて実施した。この試験方法は、前記摩擦試験機を用いて規定の方法（供試捺染物を試験片台上に、摩擦用白綿布を摩擦子の先端に、それぞれ取り付け、２Ｎの荷重で、供試捺染物１００ｍｍの間を毎分３０回往復の速度で１００回往復摩擦する）に基づいて、供試捺染物と摩擦用白綿布とを互いに摩擦し、摩擦用白綿布の着色の程度を汚染用グレースケールと比較して、その堅牢度を判定する方法である。なお、乾燥試験では、供試捺染物（試験片）及び摩擦用白綿布を予め標準状態で４時間以上放置してから試験を実施した。湿潤試験では、摩擦用白綿布を水で濡らし、約１００％湿潤状態にしたものを用いて、標準状態の供試捺染物（試験片）を摩擦した後、６０℃を超えない温度で乾燥した。
【００５７】
（ｇ）ホットプレッシング堅牢性
この試験は、「ホットプレッシングに対する染色堅牢度試験方法（ＪＩＳ  Ｌ  ０８５０）」の乾熱試験機法（Ａ−２法）に従って実施した。具体的には、供試捺染物（試験片）を規定の方法（ホットプレス台上に白綿布１枚を載せ、更に、その上に試験片１枚を上部加熱板のほぼ中央部が接するように置き、予め加熱した上部加熱板を重ね、試験片に４±１ｋＰａの圧力が加わるようにして、１５秒間圧力を加える）に基づいてホットプレッシングし、供試捺染物（試験片）と白綿布を取り出し、供試捺染物（試験片）の熱板接触側の変退色と、供試捺染物（試験片）と共に使用した白綿布（試験片との接触側の面）の汚染の程度を、それぞれ変退色用グレースケール又は汚染用グレースケールと比較し、その堅牢度を判定した。
【００５８】
（ｈ）塩素処理水堅牢性
この試験は、「塩素処理水に対する染色堅牢度試験方法（ＪＩＳ  Ｌ  ０８８４）」のＡ法に従って実施した。具体的には、供試捺染物（試験片）を規定の方法に基づいて、洗濯試験機中で次亜塩素酸ナトリウムの希薄溶液で処理し、乾燥後、供試捺染物（試験片）の変退色を変退色用グレースケールと比較して、その堅牢度を判定した。
【００５９】
【表５】
2007031562.tif 000006
【００６０】
各種堅牢性試験の結果は、いずれも３級以上であり、実用上の問題は全くないことが分かった。
【産業上の利用可能性】
【００６１】
本発明のインクジェット捺染用インク組成物は、酸性染料Ｃ．Ｉ．アシッドレッド１３１を含有し、良好な発色性と良好な各種堅牢性とを兼備しているので、種々の繊維製品の捺染に適用可能であることは勿論のこと、水着のように高度のファッション性や高度の堅牢性を求められる製品に対しても好適に適用することができる。